ТЕПЛОСТОЙКАЯ ТКАНЬ

1. Теплостойкая ткань, содержащая волокно из полностью ароматического полиамида метатипа, отличающаяся тем, что
стойкость к истиранию указанной теплостойкой ткани в соответствии с методом документа JIS L1096 8.19.1 А-1, относящимся к универсальному типу (плоскостной метод), с нагрузкой прижима в приборе для испытания на истирание: 4,45 Н (0,454 кгс), с использованием бумаги #600, составляет 200 циклов истирания или более,
предел прочности при раздирании указанной теплостойкой ткани в соответствии с методом документа JIS L1096 8.17.4 D (маятниковый метод) составляет 20 Н или более, и
сохранение стойкости к истиранию и сохранение предела прочности при раздирании после 100 стирок в соответствии с документом JIS L0844 No. А-1 каждое составляет 90% или более по сравнению с уровнем, наблюдаемым до стирки.
2. Теплостойкая ткань по п. 1, в которой волокно из полностью ароматического полиамида метатипа характеризуется степенью кристалличности от 15 до 27.
3. Теплостойкая ткань по п. 1 или 2, в которой среднеквадратическое отклонение предела прочности при растяжении одиночного волокна из полностью ароматического полиамида метатипа составляет 0,60 или менее.
4. Теплостойкая ткань по п. 1 или 2, в котором волокно из полностью ароматического полиамида метатипа характеризуется средним пределом прочности при растяжении одиночного волокна 4,0 сН/дтекс или менее.
5. Теплостойкая ткань по п. 1 или 2, в которой волокно из полностью ароматического полиамида метатипа характеризуется средним относительным удлинением одиночного волокна 35% или менее.
6. Теплостойкая ткань по п. 1 или 2, в которой волокно из полностью ароматического полиамида метатипа характеризуется ударной вязкостью одиночного волокна 130 или менее.
7. Теплостойкая ткань по п. 1 или 2, в которой теплостойкая ткань является окрашенной и цветовое различие ΔЕ для ткани до и после испытания на светостойкость в соответствии с документом JIS L0842 и яркость L ткани в испытании на светостойкость удовлетворяют следующему уравнению (1):
8. Теплостойкая ткань по п. 1 или 2, в которой волокно из полностью ароматического полиамида метатипа содержит органический краситель.
9. Теплостойкая ткань по п. 1 или 2, в которой теплостойкая ткань содержит по меньшей мере одно из целлюлозного волокна, волокна из сложного полиэфира, акрилового волокна и полиамидного волокна в количестве от 2 до 50% в расчете на массу теплостойкой ткани.
10. Теплостойкая ткань по п. 9, в которой целлюлозное волокно представляет собой вискозу.
11. Теплостойкая ткань по п. 9, в которой указанное целлюлозное волокно, волокно из сложного полиэфира, акриловое волокно или полиамидное волокно содержит антипирен.
12. Теплостойкая ткань по любому из пп. 1, 2, 10 и 11, стойкость к образованию пиллинга которой в соответствии с методом документа JIS L1096 А соответствуют уровню 4 или более.
13. Теплостойкая ткань по любому из пп. 1, 2, 10 и 11, которая содержит целлюлозу и окрашена с использованием флуоресцентного красителя.
14. Теплостойкая ткань по любому из пп. 1, 2, 10 и 11, в которой полностью ароматическим полиамидом метатипа, образующим волокно из полностью ароматического полиамида метатипа, является ароматический полиамид, полученный путем сополимеризации с введением в основную цепь ароматического полиамида, содержащую повторяющееся структурное звено, описывающееся следующей далее формулой (1), компонента ароматического диамина или компонента галогенангидрида ароматической дикарбоновой кислоты, которые отличаются от основного звена повторяющейся структуры, в качестве третьего компонента таким образом, что содержание этого третьего компонента находится в диапазоне от 1 до 10% (моль.) в расчете на совокупное количество повторяющихся структурных звеньев ароматического полиамида:
где Ar1 представляет собой двухвалентную ароматическую группу, содержащую линкерную группу в положении, отличном от мета-положения, или в аксиально параллельном направлении.
15. Теплостойкая ткань по п. 14, в которой указанный третий компонент представляет собой ароматический диамин формулы (2) или (3) или галогенангидрид ароматической дикарбоновой кислоты формулы (4) или (5):
,
,
,
,
где Ar2 представляет собой двухвалентную ароматическую группу, отличную от Ar1,
Ar3 представляет собой двухвалентную ароматическую группу, отличную от Ar1,
Y представляет собой по меньшей мере один атом или одну функциональную группу, выбираемый из группы, состоящей из атома кислорода, атома серы и алкиленовой группы, а
X представляет собой атом галогена.
16. Теплостойкая ткань по любому из пп. 1, 2, 10, 11 и 15, в которой волокно из ароматического полиамида метатипа характеризуется уровнем содержания остаточного растворителя 0,1 мас.% или менее.
17. Теплостойкая ткань по любому из пп. 1, 2, 10, 11 и 15, содержащая по меньшей мере одно из волокна из полностью ароматического полиамида пара-типа, полибензобисоксазольного волокна и волокна из полностью ароматического сложного полиэфира в количестве от 1 до 20% в расчете на массу теплостойкой ткани.
18. Теплостойкая ткань по п. 17, в которой волокном из полностью ароматического полиамида пара-типа является парафенилентерефталамидное волокно или волокно из сополимера парафенилен/3,4'-оксидифенилентерефталамид.
19. Теплостойкая ткань по любому из пп. 1, 2, 10, 11, 15 и 18, в которой волокно, которое образует теплостойкую ткань, содержит УФ-поглотитель и/или УФ-отражатель.
20. Теплостойкая ткань по любому из пп. 1, 2, 10, 11, 15 и 18, содержащая УФ-поглотитель и/или УФ-отражатель, зафиксированные на ее поверхности.